"タッチパネルセンサ用基材と、上記タッチパネルセンサ用基材の面上に直接または間接にカラーフィルタおよびタッチパネル感知部を備えるカラーフィルタ付タッチパネルセンサであって、上記タッチパネルセンサ用基材の第一の面上に直接または間接に、配列された複数の第一電極部よりなる第一電極層が設けられており、上記第一電極層を覆って誘電体層が設けられ、上記タッチパネルセンサ用基材の第二の面上に直接または間接に、配列された複数の第二電極部よりなる第二電極層が設けられ、上記タッチパネル用基材と上記第一電極層と上記第二電極層とによりタッチパネル感知部が構成され、且つ、第二電極層上に直接または間接にカラーフィルタが設けられており、上記第一電極部の許容電流が0.05A以上であることを特徴とするカラーフィルタ付タッチパネルセンサ。上記第一電極部が、透明導電膜で形成されている部分を含むことを特徴とする請求項1に記載のカラーフィルタ付タッチパネルセンサ。対向する二枚の基材と、上記二枚の基材間に設けられる駆動用液晶層とを備える液晶表示装置であって、タッチパネルセンサ用基材と、上記タッチパネルセンサ用基材の面上に直接または間接にカラーフィルタおよびタッチパネル感知部とを備えるカラーフィルタ付タッチパネルセンサが設けられており、上記タッチパネルセンサ用基材は、上記カラーフィルタが上記二枚の基材間の内側に位置する向きで、上記対向する二枚の基材のうちの一方として兼用されており、上記カラーフィルタ付タッチパネルセンサは、上記タッチパネルセンサ用基材の第一の面上に直接または間接に、配列された複数の第一電極部よりなる第一電極層が設けられており、上記第一電極層を覆って誘電体層が設けられ、上記タッチパネルセンサ用基材の第二の面上に直接または間接に、配列された複数の第二電極部よりなる第二電極層が設けられ、上記タッチパネル用基材と上記第一電極層と上記第二電極層とによりタッチパネル感知部が構成され、且つ、第二電極層上に直接または間接にカラーフィルタが設けられており、上記第一電極部の許容電流が0.05A以上であることを特徴とする液晶表示装置。タッチパネルセンサ用基材と、上記基材の面上に直接または間接にカラーフィルタおよびタッチパネル感知部を備えるカラーフィルタ付タッチパネルセンサと、上記タッチパネル感知部の接触面において接触動作の行われることによって出力される電気信号を検出する検出回路と、上記検出回路において検出された電気信号から上記接触動作の行われた接触位置の座標を算出する座標算出用演算回路を備え、上記カラーフィルタ付タッチパネルセンサは、上記タッチパネルセンサ用基材の第一の面上に直接または間接に、配列された複数の第一電極部よりなる第一電極層が設けられており、上記第一電極層を覆って誘電体層が設けられ、上記タッチパネルセンサ用基材の第二の面上に直接または間接に、配列された複数の第二電極部よりなる第二電極層が設けられ、上記タッチパネル用基材と上記第一電極層と上記第二電極層とによりタッチパネル感知部が構成され、且つ、第二電極層上に直接または間接にカラーフィルタが設けられており、上記第一電極部の許容電流が0.05A以上であることを特徴とする座標検出装置。しかしながら、上記従来のカラーフィルタ付タッチパネルセンサは、一枚の基材に、カラーフィルタとタッチパネル感知部以下、単に感知部ともいうを作り込まなければならないことから、以下の課題を有していた。カラーフィルタ付タッチパネルセンサの例を図5に示し、課題について具体的に説明する。図5に示すカラーフィルタ付タッチパネルセンサ100は、基材101の一方の面側に、複数の第一電極部102から構成される第一電極層103と、基材101の他方の面に、複数の第二電極部105から構成される第二電極層106とを備えるタッチパネル感知部108が設けられている。第一電極層103の表面には、これを覆って、第一誘電体層104が設けられており、第ニ電極層106の表面には、これを覆って、第ニ誘電体層107が設けられている。カラーフィルタ付タッチパネルセンサ100は、第一電極層103および第一誘電体層104が設けられた後、第一電極層103側を下面にして搬送用ローラーコンベヤ111上に置かれ、基材101の他方の面に、第二電極層106およびこれを覆う第二誘電体層107を形成した後、続けて、カラーフィルタ110が形成される。カラーフィルタ110は、ブラックマトリクス109で区画される領域に、任意の着色部がパターン形成されて構成される。あるいは、ブラックマトリクスが省略されてもよい。図5に示すカラーフィルタ110は、赤色着色部R、緑色着色部Gおよび青色着色部Bが設けられている。カラーフィルタ形成後は、任意で、カラーフィルタ表面を覆う任意の誘電体層保護層112、透明導電膜113および柱状スペーサ部114が形成される。柱状スペーサ部114は、カラーフィルタ付タッチパネルセンサ100を液晶表示装置の一方側の基板として用いた際に、対向基板との間で一定のスペースを確保するためのものである。上述のとおり、カラーフィルタ付タッチパネルセンサ100の製造工程において、カラーフィルタ110、あるいはさらに透明導電膜113、柱状スペーサ部114が形成される際には、基材101は、搬送用ローラーコンベヤ111上において製造ラインを搬送用方向に搬送され、このとき搬送面側に第一電極層103側が断続的に接触する状態が続く。また、カラーフィルタ110、誘電体層保護層112、透明導電膜113、柱状スペーサ部114の少なくともいずれかをリソグラフィ工程で形成する場合には、先に形成されたタッチパネル感知部108側もリソグラフィ工程実施環境下に晒される。しかしながら、上述の工程に従えば、カラーフィルタ110作成時、搬送用ローラーコンベヤ11と直接に接するのは、第一誘電体層104である。一般的に、誘電体層は、保護層としても充分な程度の硬度を有するので、カラーフィルタ付タッチパネルセンサ100の製造において、先に形成された第一誘電体層104を下面側にし、次いで、基材101の他方の面に、第二電極層106、第二誘電体層107が形成され、その後、カラーフィルタ110などが形成される場合、カラーフィルタ付タッチパネルセンサ100のカラーフィルタ110とは反対側面は、搬送時など製造工程上における物理的な損傷を受ける虞はない。ただし、カラーフィルタ付タッチパネルセンサ100が搬送方向に移動される際、第一誘電体層104と搬送用ローラーコンベヤ111との間の摩擦により第一誘電体層104が接触帯電し、これに起因して、第一誘電体層104とは反対極の電荷が第一電極層103に帯電してしまう場合がある。図5では、第一誘電体層104の表面がプラスに帯電し、これに起因して、第一電極層103がマイナスに帯電した例を示した。帯電する電荷の極性は、図5の例とは反対の場合もある。このような状態になると、両端矢印Aに示すように、第一電極層103と第一誘電層104表面との間が強電場となる。この結果、第一誘電体層104がイオン化し、強電場に電流が流れる放電現象が生じ、第一電極層103の一部が、ジュール熱により損傷を受ける虞があることを、本発明者らは見出した。電極層の破損は、電極抵抗の上昇や、電極の断線を生じさせ、タッチパネルの検知感度の劣化に繋がるため、問題であった。また、第一誘電体層104表面の帯電は、搬送時における摩擦以外にも生じ得る。例えば、カラーフィルタ110を形成するための製造装置のステージに第一誘電体層104を備える基板101を真空固着により固定し、その後、ステージから基板101を剥離する際にも、ステージ表面と第一誘電体層104の表面には、互いに反対の極性をもつ電荷が帯電し易い。その結果、上述の同様に、第一電極層103の一部が、上述と同様に電気的損傷を受ける虞があることを、本発明者らは見出した。上記電気的損傷を避けるために、基材の一方の面に、第二電極層および第二誘電体層を設け、次いでカラーフィルタ等を設け、その後、カラーフィルタ側を下面側にして、基材の他方の面にさらに第一電極層および第一誘電体層を設けてタッチパネル感知部を形成する場合を検討する。一般的に、図5に示すように、カラーフィルタ110上には直接または間接に、誘電体層保護層112、表示用透明電極層である透明導電膜113、柱状スペーサ部114が設けられる。これらの構成、特にブラックマトリクス109、誘電体層112、透明導電膜113、および柱状スペーサ部114の一以上の構成は、カラーフィルタ付タッチパネルセンサ100の搭載が予定される液晶表示装置の形式などにより省略可能である。しかしながら、カラーフィルタ付タッチパネルセンサ100において、基材101の一方の面に先にカラーフィルタ110側の必要な構成を形成し、その後に、これを下面とする場合には、少なくともカラーフィルタ110が最下面となるか、あるいは、透明導電膜113または柱状スペーサ部114が最下面となる場合がある。このようにカラーフィルタ110側を下面側にして搬送しつつ、他方の面に第一電極層103および第一誘電体層104を形成しようとすると、最下面となるカラーフィルタ110、あるいは透明導電膜113、あるいは柱状スペーサ部114が物理的損傷を受けやすく各構成における所期の性能を充分に発揮できなくなる可能性や、カラーフィルタ110側面にさらに設けられる液晶表示装置に関する他の構成に負の影響を与える可能性があり実質的ではない。特に、カラーフィルタ110の最表面側に柱状スペーサ部114を立設することは、液晶表示装置における対向基板とのスペースを設ける手段として望ましい。しかし柱状スペーサ部114が凸形状であるという形態上の問題に加え、柱状スペース部を介して対向基板とセル組みをする際に、確実にセル組みを行なうために柱状スペーサ部の若干の潰れを期待するため、柱状スペーサ部は上記潰れが実現される程度の硬度で形成される。したがって柱状スペーサ部は、物理的損傷に耐えうる硬度を示し難いのである。そのため、特に柱状スペーサ部が最下面側に位置した状態で搬送されると柱状スペーサ部が容易に傷つき、対抗基板との間において精密セルギャップが得られないという虞がある。即ち、カラーフィルタ付タッチパネルセンサ100を得るために、基材101を介して両面にそれぞれ第一電極層103、第二電極層104を設けてタッチパネル感知部108を構成し、少なくとも第一電極層103を覆う第一誘電体層104を設け、且つ、第二電極層104上に直接または間接に、カラーフィルタ110などを設ける場合に、基材101両面のどちらを先に作り込んでも、電気的損傷、あるいは物理的損傷という問題が発生する可能性があることを本発明者らは見出した。本発明は、上記問題に鑑みなされたものであり、カラーフィルタ付タッチパネルセンサにおいて、カラーフィルタ側の表面の物理的損傷を防止し、且つ、基材を介してカラーフィルタとは反対側面に形成される電極層の電気的損傷を防止することの可能なカラーフィルタ付タッチパネルセンサおよび該カラーフィルタ付タッチパネルセンサを備える液晶表示装置、座標検出装置を提供することを目的とする。本発明者らは、基材を介して、カラーフィルタとは反対側面に形成される電極層の許容電流を0.05A以上とすることによって、上記問題を解決することが可能であることを見出し、本発明を完成させた。即ち、本発明は1タッチパネルセンサ用基材と、上記タッチパネルセンサ用基材の面上に直接または間接にカラーフィルタおよびタッチパネル感知部を備えるカラーフィルタ付タッチパネルセンサであって、上記タッチパネルセンサ用基材の第一の面上に直接または間接に、配列された複数の第一電極部よりなる第一電極層が設けられており、上記第一電極層を覆って誘電体層が設けられ、上記タッチパネルセンサ用基材の第二の面上に直接または間接に、配列された複数の第二電極部よりなる第二電極層が設けられ、上記タッチパネル用基材と上記第一電極層と上記第二電極層とによりタッチパネル感知部が構成され、且つ、第二電極層上に直接または間接にカラーフィルタが設けられており、上記第一電極部の許容電流が0.05A以上であることを特徴とするカラーフィルタ付タッチパネルセンサ、2上記第一電極部が、透明導電膜で形成されている部分を含むことを特徴とする上記1に記載のカラーフィルタ付タッチパネルセンサ、3対向する二枚の基材と、上記二枚の基材間に設けられる駆動用液晶層とを備える液晶表示装置であって、タッチパネルセンサ用基材と、上記タッチパネルセンサ用基材の面上に直接または間接にカラーフィルタおよびタッチパネル感知部とを備えるカラーフィルタ付タッチパネルセンサが設けられており、上記タッチパネルセンサ用基材は、上記カラーフィルタが上記二枚の基材間の内側に位置する向きで、上記対向する二枚の基材のうちの一方として兼用されており、上記カラーフィルタ付タッチパネルセンサは、上記タッチパネルセンサ用基材の第一の面上に直接または間接に、配列された複数の第一電極部よりなる第一電極層が設けられており、上記第一電極層を覆って誘電体層が設けられ、上記タッチパネルセンサ用基材の第二の面上に直接または間接に、配列された複数の第二電極部よりなる第二電極層が設けられ、上記タッチパネル用基材と上記第一電極層と上記第二電極層とによりタッチパネル感知部が構成され、且つ、第二電極層上に直接または間接にカラーフィルタが設けられており、上記第一電極部の許容電流が0.05A以上であることを特徴とする液晶表示装置、4タッチパネルセンサ用基材と、上記基材の面上に直接または間接にカラーフィルタおよびタッチパネル感知部を備えるカラーフィルタ付タッチパネルセンサと、上記タッチパネル感知部の接触面において接触動作の行われることによって出力される電気信号を検出する検出回路と、上記検出回路において検出された電気信号から上記接触動作の行われた接触位置の座標を算出する座標算出用演算回路を備え、上記カラーフィルタ付タッチパネルセンサは、上記タッチパネルセンサ用基材の第一の面上に直接または間接に、配列された複数の第一電極部よりなる第一電極層が設けられており、上記第一電極層を覆って誘電体層が設けられ、上記タッチパネルセンサ用基材の第二の面上に直接または間接に、配列された複数の第二電極部よりなる第二電極層が設けられ、上記タッチパネル用基材と上記第一電極層と上記第二電極層とによりタッチパネル感知部が構成され、且つ、第二電極層上に直接または間接にカラーフィルタが設けられており、上記第一電極部の許容電流が0.05A以上であることを特徴とする座標検出装置、を要旨とるすものである。本発明のカラーフィルタ付タッチパネルセンサであれば、従来問題となる虞のあったカラーフィルタ面の物理的損傷、および、基材を介してカラーフィルタとは反対側面に設けられる電極層の電気的損傷が防止されたカラーフィルタ付タッチパネルセンサを提供することができる。しかも、カラーフィルタとタッチパネルセンサとが一体的に形成されているため、用いる基材の数を減らすことができ、薄膜化、および軽量化が図られる。また、本発明の液晶表示装置および座標検出装置は、本発明のカラーフィルタ付タッチパネルセンサを用いているため、装置の薄膜化、および軽量化が図られる。その上、カラーフィルタ付タッチパネルセンサの製造時におけるカラーフィルタ面の物理的損傷が防止可能である。また製造時の搬送工程において危惧されていた、基材を介してカラーフィルタと反対の面に設けられる電極層の電気的損傷が防止されているため、タッチパネルセンサの良好な検知感度を示すことが可能である。以下に、図面を用いて、本発明を実施するための形態について説明する。まず、本発明のカラーフィルタ付タッチパネルセンサ、およびこれを用いた液晶表示装置について説明する。図1は、本発明のカラーフィルタ付タッチパネルセンサ1を用いる液晶表示装置2を側面側からみた説明図である。本出願において示す図面は、説明を容易にするために、適宜、便宜的な寸法、あるいは寸法比で示す場合があるが、本発明を何ら限定するものではない。尚、本発明のカラーフィルタ付タッチパネルセンサは、静電容量式タッチパネルセンサを含む、種々の形式のタッチパネルセンサとして有利に使用することができる。[タッチパネル感知部12]まず、カラーフィルタ付タッチパネルセンサ1を製造するために、基材3を介して設けられるタッチパネル感知部12について説明する。図1に示すカラーフィルタ付タッチパネルセンサ1は、透明な部材からなるタッチパネルセンサ用基材3以下、単に基材3ともいうの一方の面上に直接または間接に形成される許容電流が0.05A以上である複数の第一電極部4が配列される第一電極層5を備え、次いで、第一電極層5を覆って、第一誘電体層6を備える。尚、カラーフィルタ付タッチパネルセンサ1では、第一電極層5の形成前、あるいは、形成時、あるいは、形成後に、複数の第一電極部4が配列される第一電極層5の信号を効率よく伝搬するために外部回路と接続する配線部10及び端子部図示せずを設けることが一般的であり、本発明も必要に応じて、配線部及び端子部を設けてよい。図1には、第一電極層5の形成前に、所定の位置に配線部10を形成し、配線部10の端部に第一電極部4の端部を乗り上げるよう形成することによって、両者を電気的に接続する態様を示した。次いで、基材3の他方の面に直接または間接に形成される第二電極部7が配列される第二電極層8を設け、第二電極層8を覆って第二誘電体層9が設けられている。カラーフィルタ付タッチパネルセンサ1では基材3を介して第一電極層5と第二電極層8とによりタッチパネル感知部12が構成される。タッチパネル感知部12を構成する第一電極層5と第二電極層8は、順次形成しても、同時に形成しても良い。尚、図1では、図示省略したが、配線部10と同様に、第二電極部7の端部に外部回路と電気的に接続する第二の配線部及び端子部を設けてよい。あるいは、基材3に電極部からの信号を伝搬可能なホールを設け、基材3の一方の面に、第一電極部4および第二電極部7それぞれの配線部および端子を集約してもよい。図2に、第一電極層5および第二電極層8の形成パターンの一例を示す。第一電極層5は、基材3の一方の面図2において基材3の裏面側に、ひし型電極部4aが整列し、x方向に隣り合うひし型電極部4aが、細状電極部4bにより繋がれてなるパターンにより形成される第一電極部4がy方向に並列して配列されている。一方、第二電極層8は、基材3の他方の面図2において基材の表面側に、ひし型電極部7aが整列し、y方向に隣り合うひし型電極部7aが、細状電極部7bにより繋がれてなるパターンにより形成される第二電極部7がx方向に並列して配列されている。平面視上、第一電極層5および第二電極層8のパターンは、略直交する。また、第一電極部4の一方側の端部には配線部10が、第二電極部7の一方側の端部には配線部11が、設けられている。尚、本発明において配線部は、少なくとも電極部の一方側の端部に電気的に接続して設けられ、必要に応じて、電極部の両端それぞれに配線部が設けられても良い。図2中、点線で示す領域内は、基材3において、カラーフィルタ付タッチパネルセンサ1を表示装置に組み込んだ際に、画像表示可能なアクティブエリアに該当する。尚、図2は、本発明における第一電極層および第二電極層の形成パターンを限定するものではない。例えば、第一電極部4および第二電極部7をそれぞれ略直交する帯状のパターンで形成してもよい。また上記図2に示すひし型形状を、丸形状などの他の形状に変更してもよい。尚、タッチパネル感知部12を構成する第一電極層5と第二電極層8は、図1に示すように第二電極層8上に直接または間接にカラーフィルタが設けられる態様において、第一電極層5における第一電極部4の許容電流が0.05A以上である限り、その形成方法は限定されない。例えば、基材3上に直接または間接に第一電極層5および第二電極層8を形成する方法として、フォトリソグラフィ方法、あるいはスクリーン印刷やインクジェット印刷などの印刷方法などを選択してよい。第一電極層5と第二電極層8の形成方法は同じであっても異なっていてもよい。また、第一電極部4および/または第二電極部7は、全て透明導電膜で形成されてもよいし、あるいは、透明導電膜とこれ以外の部材、例えば金属などとの組み合わせで形成されてもよく、また金属のみで構成されていてもよい。例えば、図2に示す電極層の積層パターンにおいて、第一電極部4は全て透明導電膜で形成し、第二電極部7はひし型電極部7aを透明導電膜で形成するとともに細状電極部7bを金属材料で形成して構成することもできる。また、異なるタッチパネル感知部12の形成方法として電極層を備えるフィルムを貼り付ける方法を採用することもできる。即ち、まず基材3、第一の透明フィルム上に第一電極層5を形成した第一電極層フィルム、および、第二の透明フィルム上に第二電極層8を形成した第二電極層フィルムを準備する。そして、基材3の一方の面に、第一電極層フィルムを、第一電極層5が基材3面に対向する向きで貼り合わせ、第一の透明フィルムを第一誘電体層6とし、さらに、基材3の他方の面に、第二電極層フィルムを、第二電極層8が基材3面に対向する向きで貼り合わせ、第二の透明フィルムを第二誘電体層9として、タッチパネル感知部12を構成してもよい。ただし、第一の透明フィルムを基材3の一方の面に貼りつけ、これを下面側として、基材の他方の面に、第二の透明フィルムを貼り付けるとともに、該第二の透明フィルム上に、後工程としてカラーフィルタなどを形成する場合の形成条件によっては、上記透明フィルムを傷める可能性がある。したがって、後工程であるカラーフィルタ形成工程の影響を受け難いとうい観点では、電極層を備えるフィルムを基材に貼りつけてタッチパネル感知部を形成するよりも、基材、特にはガラスなどの耐溶剤性のある基材上に、第一電極層、第二電極層を作りこむ態様が望ましい。基材3:基材3としては、光透過性のシート、フィルム、板、膜などの部材であって、タッチパネルセンサの基材となり得るものであれば、適宜選択して使用してよい。部材を構成する材料は、ガラス、光透過性の樹脂などであってよい。本発明のタッチパネルセンサは、カラーフィルタも作り込むため、該カラーフィルタの形成工程における加熱温度や使用される溶剤などを勘案し、基材を選択することが望ましく、ガラス基板の使用が好適であるがこれに限定されない。基材3の厚みは、特に限定されないが、一般的には、100μmから1500μm程度である。第一電極層5、第二電極層8:第一電極層5を構成する第一電極部4および、第二電極層8を構成する第二電極部7は、表示装置と組み合わせた際に、画像表示可能なアクティブエリア内に主として設けられる。したがって、いずれも光透過性の導電材料で形成されることが一般的である。ただし、第一電極層および第二電極層の形成パターンによって、表示装置の画面で視認されない程度の小さい領域については、光透過性のない材料から形成されてもよい。例えば、図2に示す細状電極部7bは、パターンの設計にもよるが、非常に小さくパターニングされる場合が多く、明確に視認されない程度の大きさの場合には、光透過性でない材料で形成してもよい。第一電極部4および第二電極部7を形成するための光透過性の導電材料としては、インジウム錫オキサイドITO、酸化インジウム、インジウム亜鉛オキサイドIZOなどの酸化インジウム系透明電極材料、あるいは、酸化錫SnO2、酸化亜鉛ZnO等の透明導電膜、ポリアニリン、ポリアセチレン等の導電性酸化物等を用いることができるが、材料はこれに限定されない。また、第一電極部4、第二電極部7は、互いに同種の導電性材料から形成してもよいし、異種の材料を用いて形成してもよい。本発明において、実質的に第一電極部の全てが透明導電膜で形成される場合、あるいは第一電極部の一部が透明導電膜で形成される場合など、第一電極部に透明導電膜で形成される部分が含まれる態様を採用する場合に、特に、第一電極部の許容電流を0.05A以上とすることによる本発明の課題解決への貢献度が大きい。第一電極層5および第二電極層8の厚みは、特に限定されないが、例えば第一電極部4、第二電極部7をフォトリソグラフィ手法により形成する場合には、一般的には、10nm~500nm程度に形成することができる。尚、第一電極層5および第二電極層8の厚みは、実質的に、基材面に対して法線方向における第一電極部4、第二電極部7の厚みに相当する。ここで、本発明における第一電極部4は、許容電流が0.05A以上であるという特徴を有する。本発明における許容電流とは、第一電極層に含まれる第一電極部おいて、もっとも許容電流の小さい領域を選択して測定された許容電流であって、電流を連続して流すことのできる常時許容電流を意味する。本発明において、複数の第一電極部の各々の許容電流を一定以上に特定する趣旨は、上述する本発明の課題のうち、特に第一電極層の電気的損傷を防止することにある。即ち、カラーフィルタ形成面の物理的損傷を防止するために、カラーフィルタ付タッチパネルセンサを製造する際に、先に基板の一方の面に第一電極層および第一電極層を覆う誘電体層を形成し、その後、あるいはこれと同工程で基材の他方の面に第二電極層、あるいはさらに第二電極層を覆う誘電体層を形成する。そして、第一電極層を覆う誘電体層を下面としてカラーフィルタを形成する工程順を選択することにより製造工程上のカラーフィルタ側面の物理的損傷が防止される。このとき、搬送用ローラーコンベヤと第一電極層を覆う誘電体層との間、あるいはステージと第一電極層を覆う誘電体層との間で接触帯電が生じることに起因して、第一電極層がジュール熱により損傷する虞があることを本発明者らが見出したことは上述のとおりである。そして、本発明者らは、鋭意検討により、第一電極層を構成する第一電極部の許容電流値を一定以上とすることにより、上記課題を解決することを見出した。即ち本発明者らは鋭意検討の末、搬送用ローラーコンベヤと第一電極層を覆う誘電体層との間、あるいはステージと第一電極層を覆う誘電体層との間で接触帯電が生じ、該誘電体層が帯電して放電が生じた場合にも、第一電極部の許容電流を0.05A以上とすることにより、上記第一電極部により構成される第一電極層における電気の流れをスムーズにし、該第一電極層がジュール熱により損傷することを防止することができるとの知見を得るに至った。尚、このとき、第二電極層を構成する第二電極部は、第一電極層側を下面にしたときに、基材の上面に位置する。したがって、第一電極層を覆う誘電体層と第二電極層との間には基材が存在するため、第一電極層を覆う誘電体層が帯電した場合であっても、これによって第二電極層が電気的に影響を受けて電荷を帯びる虞はないため、第二電極層を構成する第二電極部の許容電流については限定されるものではない。以上の観点からは、第一電極部の許容電流は、0.05A以上であれば特に上限は限定されない。したがって第一電極部の許容電流は、0.05A以上の範囲において、該電極部を含むタッチパネルセンサの設計上、実質的な範囲において、適宜決定してよい。本発明において許容電流の測定は、第一電極部において、最も許容電流の小さいと思われる領域を選択して、23°Cの温度環境において、四端子測定装置を用いて電流電圧特性測定を実施することにより行なわれる。許容電流の大小は、第一電極部の断面積や、第一電極部を構成する材料の抵抗値などによって決定される。即ち、第一電極部の形状の観点からは、断面積の小さい部分ほど許容電流が小さくなる傾向にある。また第一電極部の構成材料の観点からは電極材料の電気抵抗の大きいものを選択するにつれ許容電流が小さくなる傾向にある。また電極材料の電気抵抗を作用する要因の1つは第一電極部をなす材料の結晶性にあるため、結晶性の低いものを選択することにより許容電流が小さくなる傾向にある。さらに、電極部に接する誘電体部の放熱が悪い場合には許容電流が小さくなる傾向にある。したがって、第一電極部の形状、構成材料などを勘案し、第一電極部の最も許容電流が小さい箇所を選択し、当該箇所の許容電流を測定することにより、当該第一電極部の許容電流を知ることができる。また、第一電極部の許容電流を0.05A以上にする手段としては、充分な許容電流の獲得が可能な、第一電極部の断面積を勘案した形状の設計、第一電極部の構成材料の種類や結晶性を勘案した選択などが挙げられる。より具体的には、許容電流は、例えば、1つの第一電極部において厚みおよび構成材料が1種の場合であれば、第一電極部即ち、電気の通り道のパターンによって異なる。一般的に、電気の流れる方向に対する幅方向のサイズが大きいほど、許容電流は大きくなる。したがって、断面積が略均一な帯状の第一電極部であれば、基本的に距離を同じくする任意の2点間の領域を選択して許容電流を測定しても同じ値が得られる。ところが、例えば図2に示すひし型電極部4aおよび細状電極部4bの組み合わせのパターンで形成された第一電極部4では、第一電極部4の厚みおよび構成材料が1種の場合であっても、測定に選択された領域によって許容電流が異なる可能性がある。したがって、このような場合には、細状電極部4bの端部間即ち、細状電極部4bによって繋がれる、隣り合う細状電極部4bの端部間において上記条件で許容電流を測定すればよい。誘電体層6、誘電体層9:カラーフィルタ付タッチパネルセンサ1において、第一電極層5および第二電極層8の表面には、それぞれ誘電体層6、誘電体層9が設けられている。本発明において、第一電極層を覆う誘電体層図1では誘電体層6は、上述する物理的損傷の課題を解決するために、必須の構成として設けられる。一方、第二電極層を覆う誘電体層は、任意の構成であるが、第二電極層と他の層との絶縁性を確保するためには設けられることが望ましく、また保護層を兼ねてもよい。これら誘電体層を構成するための材料としては、透明性、且つ、絶縁性を示す材料あるいは部材を適宜選択することができる。例えば誘電体層を構成する材料としては、透明性の紫外線硬化性樹脂、あるいは透明性の熱硬化性樹脂などを適宜使用することができるがこれに限定されない。また誘電体層の形成方法は、その厚みにもよるが、スピンコート法などの任意の塗布方法により形成材料を基材面に塗布し、その後、フォトリソグラフィ方法により形成する方法、あるいは、スクリーン印刷などの印刷方法等により形成することができるが、これに限定されない。また、誘電体層を構成可能な部材としては、透明性、且つ、光学等方性のフィルムやシートなどを用いてもよい。配線部10、11:配線部10、11は、一般的にアクティブエリア外に形成される。したがって、これらを構成する導電材料は、光透過性の有無を問わない。一般的には、高い導電性を有した銀や銅などの金属材料を用いて形成される。あるいは、電極部の構成材料と同じ材料を用いて形成されてもよい。より具体的には、取出し配線を構成する金属物質としては、金属単体や、金属の複合体や、金属と金属化合物の複合体のほか、金属合金を挙げることができる。金属単体としては、銀、銅、金、クロム、プラチナ、アルミニウムの単体などを例示することができる。金属の複合体としては、MAMモリブデンアルミニウムモリブデンの3層構造体などを挙げることができ、金属と金属化合物の複合体としては、酸化クロム/クロム積層体などを例示することができる。金属合金としては、銀合金や銅合金が汎用される。また、金属合金としては、APC銀パラジウム銅などを例示することができる。なお、金属配線には、上記したような金属物質に適宜樹脂組成物が混在してもよい。例えば、フォトリソグラフィ手法で取出し配線10、11を形成する場合には、形成材料として、銀とパラジウムと銅からなるAPC材料が汎用されるが、これに限定されない。また、スクリーン印刷などの印刷方法により取出し配線10、11を形成する場合には、形成材料として、溶媒中に数十nm~数μmの粒径の銀や銅などの金属粒子と樹脂バインダたとえば、エポキシ樹脂、ポリエステル樹脂、ポリ塩化ビニル、ポリビニルアルコール、ポリ酢酸ビニル、ポリスチレンなどの単体あるいは混合物からなる樹脂バインダが含有され、溶媒を用い適度に調整された金属粒子含有ペーストが汎用されるがこれに限定されない。尚、図示省略するが、取出し配線10、11の端部であって基材1の縁部においては、それぞれ端子が設けられてよく、取出し配線10、11を形成する工程とは異なる工程においてこれらを形成してもよいが、端子を、取出し配線10、11を形成する際に同工程において、同材料で形成してもよい。尚、取出し配線10、11の厚み、および幅寸法は、特に限定されないが、例えば取出し配線10、11をフォトリソグラフィ手法により形成する場合には、厚みは、一般的には、10nm~500nm程度、幅寸法は、一般的には、5μm~200μm程度に形成することができ、スクリーン印刷などの印刷により形成する場合には、厚みは、一般的には、5μm~20μm程度、幅寸法は、一般的には、20μm~300μm程度に形成することができる。本発明のカラーフィルタ付タッチパネルセンサにおいて、配線部は、必要に応じて基材の一方の面あるいは、両面に備えられてよい。より具体的には、本発明において必要に応じて設けられる配線部は、基材の第一電極部が設けられる面に形成される配線部以下、第一面配線部ともいうおよび/または基材の第二電極部が設けられる面に形成される配線部以下、第二面配線部ともいうであってよい。このとき、第一面配線部は、第一電極部と電気的に接続される配線部、および/または、基材に設けられるホールなどを通じて第二電極部と電気的に接続される配線部であってよい。また、第二面配線部は、第二電極部と電気的に接続される配線部、および/または、基材に設けられるホールなどを通じて第一電極部と電気的に接続される配線部であってよい。あるいは、また、基材の少なくともいずれかの電極層を構成する電極部に対し、配線部を設けずに直接にフレキシブルプリント回路FPCなどの回路を接続させてもよい。本発明のカラーフィルタ付タッチパネルセンサにおいて、上記第一面配線部は、第一電極部と同様に許容電流が0.05A以上であることが望ましい。これは、第一電極部と同様の理由により、第一面配線部においても電気的損傷が生じる得ることに鑑み、第一電極部だけでなく、第一面配線部においても望ましい許容電流を確保し、タッチパネルセンサの優れた電気的特性を確保するという理由による。第一面配線部における許容電流の大小に関する説明、許容電流の測定方法は、第一電極部において説明した内容が適応され得るため、ここでは説明を割愛する。配線部は、一般的に、電極部における電気信号を外部回路へと接続するための端子および上記第一電極部と上記端子部とを接続する配線を備えるため、第一配線部の許容電流の測定においては、第一配線部の端子を含めた全体において、適切な測定箇所を選択すればよい。[カラーフィルタ15]次に、以上のとおり形成したタッチパネル感知部12を備える基材3に、さらに設けられるカラーフィルタについて説明する。図1に示すとおり、カラーフィルタ15は、着色部を区画する遮光領域であるブラックマトリクス13と、赤色着色部14R、緑色着色部14G、青色着色部14Bから構成される。本発明におけるカラーフィルタにおいてブラックマトリクスは任意であり、図示しない異なる態様として、ブラックマトリクスが設けられずに着色部のみからなるものも含まれる。即ち、本発明にカラーフィルタ付タッチパネルを、表示装置に搭載した際に、カラー表示を可能とするカラーフィルタであればよい。上記カラー表示は、白色、黒色および有色且つ単色の一色以上の表示が可能なものであってもよいし、あるいは、フルカラー表示が可能なものであってもよい。フルカラー表示を可能とする場合には、図1に示す赤、緑、青の3色の着色部からなる組み合わせに限定されず、例えば赤、緑、青、白の4色の着色部ただし、白は単なる透過部であってよいからなる組み合わせ、あるいは、シアン、マゼンダ、イエロー、ブラックの4色の着色部からなる組み合わせによって、カラーフィルタを構成することができる。カラーフィルタ15は、タッチパネル感知部12を形成した後に、誘電体層6を下面側として形成されることによって、カラーフィルタ側の物理的損傷を防止することができる。一方、カラーフィルタ15形成面を上側にして、搬送用ローラーコンベアまたはカラーフィルタ形成ステージに設置した場合であっても、基材3下面側には、硬度の充分な誘電体層6が既に設けられているため、第一電極層5側の物理的損傷の虞もない。ブラックマトリクス13:ブラックマトリクス13は、遮光性または光吸収性を有する材料から構成され、具体的には、金属クロムや、タングステンからなる薄膜が公知であるが、これに限定されない。ブラックマトリクス13は、上記材料を用いて、印刷方法、転写方式あるいはフォトリソグラフィ方法などによって形成してよく、またこれに限定されない。例えば、本発明のカラーフィルタ付タッチパネルを液晶表示装置の一方側の基板とする場合の一実施態様としては、該液晶表示装置における画素電極と、格子状のパターンで形成されるブラックマトリクスで区画される開口部とを対応させることによってカラー表示を可能としてよい。赤色着色部14R、緑色着色部14G、青色着色部14B:ブラックマトリクス13の形成後に、赤色着色部14R、緑色着色部14G、青色着色部14Bを形成する。2色以上の着色部を備える場合に、色毎に所望のパターンで形成することが一般的である。形成方法は、ブラックマトリクスと同様に、印刷方法、転写方式あるいはフォトリソグラフィ方法などによって形成してよく、またこれに限定されない。また着色部を構成する材料としては、特に限定されず、搭載が予定される表示装置に適したカラー表示を可能とするための材料を適宜選択してよい。尚、ブラックマトリクスおよび着色部を含むカラーフィルタの構成、形成方法などの詳細は、従来公知の技術たとえば、特開2008-26587や特開2005-331937に倣ってよく、本明細書においてはこれ以上の説明を省略する。保護層16:続いて、カラーフィルタ15の表面を覆って保護層16を形成する。保護層16は、本発明のカラーフィルタ付タッチパネルセンサにおいて任意の構成であるが、保護層16を設けることによって、カラーフィルタ面の傷つきを防止するとともにカラーフィルタ面の段差を解消し表面平滑性を付与することができる。保護層16は、適度の硬度を示すことが可能な透明性の樹脂から形成することができ、誘電体層を兼ねてもよい。上記透明性樹脂としては、透明性のアクリル樹脂などが挙げられるが、これに限定されない。表示用透明電極層17:保護層16上に直接または間接に設けられる表示用透明電極層17は、カラーフィルタ付タッチパネルセンサ1を表示装置に搭載した際に、表示装置における電極部として作用する機能を備えるものである。表示用透明電極層17は、図5に示す透明導電膜113に相当する。例えば、表示装置として、液晶表示装置が選択される場合には、本発明カラーフィルタ付タッチパネルセンサ1を一方側の基板として、これに組み合わされる対向基板に設けられる画素電極と表示装置用透明電極17とによって、駆動用液晶材料を駆動させる。表示用透明電極層17の構成材料は、第一電極層5、第二電極層8の構成材料であって透明性の有するものと同様である。ただし、第一電極層5、第二電極層8と同じ材料を用いるかどうかは任意である。表示用透明電極層17は、カラーフィルタ15上に直接又は間接に図1では保護層16を介している、略全面に、略均一の厚みの層として形成されてもよいし、あるいは、予定される表示装置の構成、機能に合わせて、所望のパターン形状にて形成されてもよい。本発明におけるカラーフィルタ付タッチパネルセンサにおいて、表示用透明電極層は、任意の構成である。本発明が用いられることが予定される液晶表示装置の表示形式によっては、カラーフィルタ側の基板における表示用透明電極層を有しない場合もある。配向膜18:本発明のカラーフィルタ付タッチパネルセンサには、任意で、駆動用液晶の配向方向を規制するための配向膜を設けてもよい。これは、主として、本発明のカラーフィルタ付タッチパネルセンサが、液晶表示装置の一方側の基板として使用が予定される場合の任意の態様である。即ち、本発明のカラーフィルタ付タッチパネルセンサを一方側の基板とし、これに対向する電極基板を、一定の距離を維持してセル組みし、基板間に駆動用液晶層を形成する際に、駆動用液晶材料を所望の方向に配向するよう規制するための膜を、カラーフィルタ付タッチパネルの一方側の表面に設ける趣旨である。ただし、上記配向膜は、本発明のカラーフィルタ付タッチパネルセンサを液晶表示装置の一方側の基板としての使用が予定される場合において、必須の構成要件ではない。配向膜18は、例えば、適切な配向膜形成材料を準備し、フレキソ印刷法等を用いて表示用透明電極層17の表面を被覆するように塗布して塗布膜を得て、この塗布膜を焼成し、さらにその塗布膜の表面にラビング処理を施して、水平配向膜を形成することができる。ただし、本発明における配向膜は、上述に限定されず、駆動用液晶材料の配向を所望の方向に配向させるよう規制可能な膜であれば、材料および形成方法は限定されない。柱状スペーサ部30:カラーフィルタ付タッチパネルセンサ1には、カラーフィルタ15側の最表面に突出する複数の柱状スペーサ部30が設けられる。柱状スペーサ部30は、対向基板31と本発明のカラーフィルタ付タッチパネルセンサ1をセル組みする際に、両基板間に所望のセルギャップを確保するための構成である。本発明において柱状スペーサ部は任意の構成であり、柱状スペーサ部の立設を省略し、ガラスビーズよりなるスペーサを両基板間に設置する代替手段もある。しかし、ガラスビーズは、基板との接触が点接触となり、パネル厚み方向にかかる荷重が接触点に集中してしまう虞があり、また、所望の位置にガラスビーズを設置できないという問題があるところ、カラーフィルタ付タッチパネルセンサ1において柱状スペーサ部を立設する態様を採用することにより、上記問題点は解消され、望ましいセルギャップを得ることが可能である。しかも、本発明のカラーフィルタ付タッチパネルセンサは、第一電極層を覆って誘電体層が設けられている上、第一電極層を構成する第一電極部の許容電流が0.05A以上であるため、先に基材の一方の面に第一電極層およびこれを覆う誘電体層を形成し、これを下面として、カラーフィルタ側を作り込むことができるので、下面にすると特に物理的損傷を受けやすい柱状スペーサ部を後工程において形成することができ、物理的損傷のない柱状スペーサ部を備えるカラーフィルタ付タッチパネルセンサを提供することが可能である。柱状スペーサ部30は、これを構成するフォトレジストを形成予定面にベタ塗工し、所望のパターンのフォトマスクを介して露光、現像することにより、形成することができる。柱状スペーサ部30の構成材料としては、多官能アクリレートを含有するアクリル系、及びアミド系又はエステル系ポリマー等の光硬化可能な感光性を有する、光透過性かつ光学的等方性の樹脂材料から好ましく選択されるが、これに限定されない。柱状スペーサ部30は、公知の液晶表示パネルにおいて適用されている各種の柱状スペーサ部に倣って適宜形成することができる。次に、カラーフィルタ付タッチパネルセンサ1を一方側の基板とする、本発明の液晶表示装置について説明する。本発明の液晶表示装置の一実施態様として、図1に液晶表示装置30を示す。液晶表示装置30は、カラーフィルタ付タッチパネルセンサ1と、対向基板31とを対向させてシール部材32で両基板間に一定の距離を設けてセル組みし、且つ、両基板間に駆動用液晶材料を付与して駆動用液晶層33を設けて構成される。[対向基板31]対向基板31は、基材34上に直接又は間接に画素電極35およびスイッチング素子36を含む画素電極部37が所望のパターンで設けられ、次いで、画素電極部37を覆って基材34上に駆動用液晶材料の配向を規制するための配向膜38が形成されてなる。各画素電極部37と、カラーフィルタ付タッチパネルセンサ1における赤色着色部14R、緑色着色部14G、青色着色部14Bがそれぞれ対応するよう、対向基板31と、カラーフィルタ付タッチパネルセンサ1とがセル組みされる。対向基板31は、本発明の液晶表示装置において、一方側の基板の一実施態様であり、本発明において対向基板は、これに限定されず、一般的に液晶表示装置に用いられる薄膜トランジスタTFT基板、あるいはアレイ基板などと呼ばれる液晶表示装置用基板であればよい。画素電極35は、例えばITOなどの透明且つ導電性のある材料で形成することができる。またスイッチング素子36は、例えば低温ポリシリコン技術によりTFT、あるいは薄膜ダイオードTFDなどであっておい。上記TFTには、アモルファスシリコンや、ポリ多結晶シリコンなどが好適に用いられる。画素電極部37を覆って設けられる配向膜38は、カラーフィルタ付タッチパネルセンサ1に設けられる配向膜18と同様に設けることができるためここでは説明を割愛する。尚、配向膜38を形成する前に、任意で、画素電極部37を覆って保護層などの任意の層を形成し、次いで配向膜38を形成してもよい。[駆動用液晶層33]駆動用液晶層33は、液晶表示装置において駆動用液晶材料として用いられうる材料をカラーフィルタ付タッチパネルセンサ1と対向基板31との間に付与して形成される。駆動用液晶材料の付与方法は、予め両基板間をセル組みして、そのあと、両基板間に形成された空間に、注入してもよいし、あるいは、一方側の基板上に、駆動用液晶層33の枠体を設け、枠体内に駆動用液晶材料を充填し、その後、他方の基板を用いて、セル組みしてもよく、また上述以外の異なる手段によって駆動用液晶材料を付与してもよい。図3は、カラーフィルタ付タッチパネルセンサ1が静電容量式タッチパネルセンサである場合の、本発明の液晶表示装置2の駆動の一態様を説明するための説明図である。液晶表示装置2を駆動させるために、一方側の基板であるカラーフィルタ付タッチパネルセンサ1と、対向基板31との間の適切な位置に、フレキシブルプリント回路FPCなどの回路73、83が設置される。カラーフィルタ付タッチパネルセンサ1の露出面側は、表示面60を構成し、表示面60は、外周における一定領域が非表示領域62と、非表示領域62で囲まれる領域が表示領域61とから構成されてよい。ここで、回路73は、直接または間接に映像情報処理部70に接続され、また回路83は、直接または間接に入力情報処理部80に接続される。尚、液晶表示装置30が、透過型液晶表示装置の場合には、対向基板31の背面側に面光源装置バックライトが設置されることが一般的である図示せず。あるいは、液晶表示装置30が反射型液晶表示装置である場合には、面光源装置は用いずに、画素電極にアルミニウムなどの反射板を用いるなど、従来公知の反射型液晶表示装置の態様を適宜採用してもよい。映像情報処理部70および入力情報処理部80は、液晶表示装置1の駆動を制御する制御部と理解することができる。表示面60は、液晶表示による映像を表示するとともに、タッチパネルの入力面として機能する。一般的には、タッチパネル感知部12が指などの導体が接触または接触に近い状態にあることを感知する領域は、表示領域61と略同等である。映像情報処理部70は、映像情報に基づき液晶表示画素表示を制御するための液晶駆動回路72を含む液晶表示用プリント基板71を備え、該映像情報に基づく映像を表示領域61に表示するよう駆動する。一方、入力情報処理部80は、タッチパネルセンサ駆動回路82を含むタッチパネルセンサ用プリント基板81を備え、指などの導体が表示領域61に接触あるいは接触に近い状態にある場合に、その位置を特定検出し得るよう構成されている。また、入力情報処理部80と映像情報処理部70とは、接続されており、入力情報処理部80において得られた入力情報を映像情報処理部70に送信し、入力情報に基づいた映像情報を作成し、当該映像情報に基づいた映像を、表示領域に表示することもできる。次に、本発明の座標検出装置について説明する。本発明の座標検出装置は、上述する本発明のカラーフィルタ付タッチパネルセンサと、該カラーフィルタ付タッチパネルセンサにおけるタッチパネル感知部において、接触動作の行われることによって出力される電気信号を検出する検出回路と、上記検出回路において検出された電気信号から上記接触動作の行われた接触位置の座標を算出する座標算出用演算回路を備えることを基本構成とする。本発明の座標検出装置は、上述のとおり、物理的損傷および電気的損傷の発生が防止された本発明のカラーフィルタ付きタッチパネルセンサを備えるため、優れた座標検出機能が示される。また、本発明の座標検出装置を表示装置に備えることにより、装置の薄膜化、および軽量化が図られる。以上の効果は主として、本発明のカラーフィルタ付タッチパネルセンサが、タッチパネルセンサ用基材の一方の面に、基材側から第一電極層および、これを覆う誘電体層を備え、他方の面に基材側から第二電極層を備えており、上記第一電極層を構成する第一電極部の許容電流が0.05A以上であり、且つ、第二電極層上に直接又は間接にカラーフィルタ等が設けられるという特徴を備えることによる。かかる特徴によって、カラーフィルタ付タッチパネルセンサの製造時における、カラーフィルタ側の物理的損傷を防止し、一方、第一電極層を構成する第一電極部の電気的損傷を防止することができるからである。尚、本発明の座標検出装置におけるカラーフィルタ付タッチパネルセンサの構造、製造方法、製造材料、効果の詳細については、上述と同様であるため、ここでは説明を割愛する。本発明における検出回路は、カラーフィルタ付タッチパネルセンサにおける電気信号を検出するための回路であって、該タッチパネルセンサのタッチ面に、指などが接触するか、または接触に近い状態で接近した際に、その接触動作の行われた座標が検出可能な回路である。例えば、静電容量式のタッチパネルセンサでは、静電容量の変化を検出する検出回路と、上記検出回路より出力される静電容量の変化量より、所定の演算式に基づき、接触動作の行われた座標位置を計算する座標算出用演算回路とを備える。カラーフィルタ付タッチパネルセンサと検出回路とは、該タッチパネルセンサにおける接触動作を電気信号として検知可能に接続されていればよく、一般的には、第一電極層および第二電極層を構成する複数の電極部、あるいは上記電極部の端部に設けられた配線部と、検出回路とが、フレキシブルプリント回路などの配線部材などによって電気的に接続される。図4に、本発明の座標検出装置の動作の流れの一実施態様を説明するために静電容量式を例にした説明図を示す。図面左側に示すカラーフィルタ付タッチパネルセンサは、特にタッチパネル感知部について示す。X方向に電流が流れる複数の第一電極部X1、X2、X3より構成される第一電極層と、Y方向に電流が流れる複数の第二電極部Y1、Y2、Y3より構成される第二電極層とを備える。図面中央に示す検出回路における定電流源から、電流が、第一電極部X1、X2、X3および第二電極部Y1、Y2、Y3に供給される。このとき電流は、基準クロックによって指示される規定時間に基づき、高速スイッチ部におけるスイッチングの指示を受け各電極部へ接続を切り替える切り替え部によって、絶えず定電流源から各電極部へと流れる電流の接続のオン、オフが行われる。タッチパネルセンサにおいて接触動作が行われると、容量の変化により、定電流源より供給される電荷のうち積分用コンデンサに蓄えられる割合が変化し、即ち電圧変化をもたらす。さらにインパルスノイズを取り除くための低域通過フィルタを通過し、比較器において、基準電圧と積分用コンデンサで増幅された電圧を比較することで積分用コンデンサが基準電圧に達するまでの時間を認識する。検出回路により検出された電極部の容量変化に基づく信号は、タッチ検出演算回路に送られ、所定の計算式により接触動作の行われた座標が算出される。尚、上述は、本発明の座標検出装置の一実施態様を説明するものであって、本発明を限定するものではなく、本発明の座標検出装置の検出動作を実行する構成および動作の流れとしては、公知のタッチパネルセンサにおける接触動作を検出可能な回路を適宜選択して実施してよく、特に、静電容量型のタッチパネルセンサの検知装置一般を好適に採用可能であるが、検出の形式はこれに限定されず、種々の形式に対応することができる。実施例1カラーフィルタ付タッチパネルセンサの作製基材として、370mm×470mm、厚み0.5mmの透明ガラス基材無アルカリガラス、NHテクノグラス社製、NA35を準備し、超純水を用いて界面活性剤処理し、引き続き超音波洗浄処理により洗浄した。尚、本実施例では、上記ガラス基材を用い、静電容量式タッチパネルセンサ付き液晶表示装置が27面取りできるよう設計した。また、以下の第一電極層および第二電極層の形成パターン、およびこれに付随する取出し配線のパターンは、図2に示すひし型電極部と細状電極部とからなる電極パターンに倣って設計した。またパターンの細部の寸法は、図6に即して以下に示す。第一配線部の製版上述のとおり準備した基材の一方の面に、外周配線部の抵抗を補助する第一配線部として、銀パラジウム銅合金を上記ガラス基材全面にスパッタにより200nmの厚さで製膜した。引き続き、ポジ感光性材料AZマテリアルズ社製を用い、フォトリソグラフィ手法により、非表示領域に第一配線部のパターンを焼き付けた。さらにエッチャントとして関東化学製の混酸SEA-5を用い、不要部分を除去し、引き続いて不要となったポジ感光性材料を水酸化カリウム水溶液で剥離して第一配線部を形成した。上記配線部は、形成が予定される第一電極部における電気信号を外部回路へと接続するための端子および該電極部と該端子部50μm×100μmの四辺形とを接続する配線線幅50μmとから構成し、後工程において形成が予定される、複数の第一電極部に電気的に接続可能なようにパターニングした。第一電極層の形成次に製版された配線部を備える基材面に、第一電極層を形成するために、スパッタにより全面に25nmの厚さでITOを製膜した。そして、第一配線部と同様のポジ感光性材料を用いてフォトリソグラフィの手法により、ひし型電極部および、x方向に隣り合うひし型電極部を繋ぐ細状電極部から形成される第一電極部をy方向に配列してなるパターンで第一電極層を形成した。上記ひし型電極部の寸法は、図6に示す電極層の拡大図において、ひし型電極部の両端矢印sおよびtの長さを4.5mm、細状電極部の幅方向である両端矢印uの長さを40μm、両端矢印uと直行する細状電極部の長さvを180μmとした。このとき、第一電極層を表示領域内に形成し、第一電極層を構成する複数の第一電極部の端部が、非表示領域内に形成される上記配線部と電気的に接続するようパターニングした。尚、ITOのエッチャントとしては塩化第二鉄水溶液を用いた。また、第一、第二電極層のITOのシート抵抗は120Ω/cm2、第一、第二電極層の基材面に対し法線方向における厚みを25nmと設計した。第一誘電体層の製膜上述で形成した第一電極層を覆って、基材面略全面に透明性硬化性樹脂含有塗工材料KOLON社製、カタログ番号A-13を用いて、スピンコート法で塗布し、続いて、フォトリソグラフィ手法により、第一電極層を覆う第一誘電体層を形成した。第二配線部の製版第二電極層の形成次に、上記基材の、第一電極層が設けられた面とは反対側の面に、第二配線部および第二電極層を形成した。第二配線部は、形成が予定される第ニ電極部における電気信号を外部回路へと接続するための端子および該電極部と該端子部50μm×100μmの四辺形とを接続する配線線幅50μmとから構成し、後工程において形成が予定される、複数の第ニ電極部に電気的に接続可能なようにパターニングしたこと以外は、第一配線部と同様に製版した。次いで第二電極層は、第一電極層における電極の連結方向と直行する方向において隣り合うひし形電極部を細状電極部によって繋いでなる第二電極部を、X方向に配列してなるパターンで形成したこと以外は、第一電極層と同様に形成した。また、複数の第二電極部を、先に形成した第二配線部と電気的に接続させた。第二誘電体層の製膜次に、第二電極層を覆う第二誘電体層を形成した。第二誘電体層は、第一誘電体層と同じく、基材面略全面に透明性硬化性樹脂含有塗工材料KOLON社製、カタログ番号A-13を用いて、スピンコート法で塗布し、続いて、フォトリソグラフィ手法により、形成した。上述のとおり基材の一方の面に第一電極層および他方の面に第二電極層を形成し、これによってタッチパネル感知部を設け、また第一電極層および第二電極層はそれぞれ誘電体層で被覆した。次いで、第一誘電体層面を下面として搬送用ローラーコンベヤ上に設置した。ブラックマトリクスおよび着色層の製膜上記基材の、第二誘電体層面上においてブラックマトリクスを以下のとおり形成した。まず、第二誘電体層面上に直接に、一般的な液晶表示装置におけるブラックマトリクスBM形成手法に倣い、下記BM形成用レジストを用いてBMを形成した。より具体的には、基材面上に、下記BM形成用レジストをスピンコート法により塗工し、次いで、乾燥、露光、現像、加熱の一連のプロセスからなるフォトリソグラフィの手法により、格子状のパターンで構成されるBMを形成した。尚、BMは、後述で記載する第二基板に設けられる画素電極とBMで区画される着色部が対応するようパターン設計した。BM層の膜厚みは、1.2μmとした。BM形成用レジスト下記に示すとおり、着色材料として顔料を用い、分散液組成物顔料、分散剤及び溶剤を含有するにビーズを加え、分散機で3時間分散させ、その後ビーズを取り除いた分散液とクリアレジスト組成物ポリマー、モノマー、添加剤、開始剤及び溶剤を含有するとを混合して、BM形成用レジストを調製した。尚、分散機としては、ペイントシェーカーを用いた。黒顔料14.0重量部大日精化工業株製TMブラック♯9550分散剤1.2重量部ビックケミー株製Disperbyk111ポリマー2.8重量部昭和高分子株製VR60モノマー3.5重量部サートマー株製SR399添加剤0.7重量部綜研化学株製L-20開始剤1.6重量部2-ベンジル-2-ジメチルアミノ-1-4-モルフォリノフェニル-ブタノン-1開始剤0.3重量部4,4’-ジエチルアミノベンゾフェノン開始剤0.1重量部2,4-ジエチルチオキサントン溶剤75.8重量部エチレングリコールモノブチルエーテル続いて、一般的な液晶表示装置における着色層形成手法に倣い、赤色着色部、緑色着色部、青色着色部が帯状のパターンで順に繰り返される配列となるよう構成される着色層を形成し、BMと該着色層とからなるカラーフィルタを作成した。尚、各着色部の1本の帯の幅方向は、BMの格子1つ分を覆う幅で形成し、着色層の膜厚みは、2.0μmとした。保護層および表示用透明電極層の形成その後、保護層材料として、透明性硬化性樹脂含有塗工材料KOLON社製、カタログ番号A-13を用い、カラーフィルタ面略全面に、スピンコート法により塗布して乾燥させて膜厚み1.5μmの保護層を形成した。さらに、保護層上に、ITOをスパッタリングして表示用透明電極層を形成し、該表示用透明電極層上に配向性樹脂としてポリイミド樹脂を塗布し、乾燥させた後、ラビング処理して配向膜を形成した。柱状スペーサ部の形成さらに、上記配向膜面に、所望の間隔で、対向基板とのセルギャップを確保するための柱状スペーサを下記のとおり形成した。まずスピンコーターミカサ社製、1H-360Sを用い、上記配向膜形成面に下記で得られた柱状スペーサ部形成用レジストをスピンコーティングして柱状スペーサ部形成用の塗布膜を製膜し、これを減圧乾燥した。次いで、柱層塗布膜を形成した基板に対して、所望のパターンを有する露光マスクを用い、紫外線照射して露光した。次いで0.05KOH溶液を用いて現像し、更に純水で洗浄した。その後オーブンを用いて230°Cで30分間焼成し、配向膜面上に所望のパターンで分散形成された柱状スペーサ部を得て、カラーフィルタ面側を完成し、基材の一方の面に第一電極層および誘電体層を備え、他方の面に第二電極層、カラーフィルタ、柱状スペーサ部等を備える実施例1を得た。また、実施例1を所定の寸法の27面に裁断し、その1つを第一基板とした。実施例1における第一電極層の抵抗値、第一電極層の厚みについて表1に示す。柱状スペーサ部形成用レジストポリマー13.5重量部メタクリル酸とベンジルメタクリレートとの共重合体[メタクリル酸:ベンジルメタクリレート=30:70モル比、酸価=113mgKOHg、ポリスチレン換算重量平均分子量=30000]多官能モノマー12.0重量部サートマー株製、SR399光重合開始剤11.5重量部チバガイギー社製、イルガキュアー907溶媒70.0重量部プロピレングリコールモノメチルエーテルアセテートエポキシ樹脂3.0重量部ダイセル化学工業社製、エポリードGT401第二基板の作製第二基板の基材として、370mm×470mm、厚み0.5μmの透明ガラス基材無アルカリガラス、NHテクノグラス社製、NA35を準備し、超純水を用いて界面活性剤処理し、引き続き超音波洗浄処理により洗浄した。上記ガラス基材上に、ITOよりなる副色画素電極部と、副色画素電極部ごとに設けられる副スイッチング素子部を、従来公知のアレイ基板プロセスに従い形成した。上記副色画素電極部および副スイッチング素子部全体を覆うようにポリイミド樹脂を塗布し、乾燥させた後、ラビング処理を施して配向膜を形成し、第二基板を作製した。実施例2セル組工程上述のとおり作製した第一基板におけるBMで格子状に区画される領域と、第二基板における各画素電極とが、互いに対向するよう位置合わせし、基板間に液晶層を形成するための一定の間隔の隙間を柱状スペーサ部により確保した状態で、シール部材により貼り合わせ、上記隙間に駆動用液晶材料を注入して駆動用液晶層を形成し、本発明の静電容量式タッチパネル付き液晶表示パネルを得て、これを実施例2とした。許容電流の測定実施例1と同様に製造したカラーフィルタ付タッチパネルセンサを用い、第一電極層を構成する第一電極部の許容電量を以下の通り測定した。測定装置は、四端子測定装置雄山株式会社製を準備し、四つの端子をそれぞれ、図6に示すとおり、細状電極部を挟んで隣り合うひし形電極部の端部にコンタクト位置115を決定し、測定環境を23°Cに調整した上で、許容電流を測定した。測定位置における端子探針は、第一誘電体層面にこすりつけ、表面をえぐって測定対象である、第一電極部に接触させた。そして、徐々に電流を増加させ、電気的破壊が生じて、電流が流れなくなった時点における電流値を許容電流値とした。尚、測定は、第一電極部を任意に5つ選択し、各電極部における1箇所の細状電極部を選択してそれぞれ許容電流を測定し、その最大値を採用した。結果は、表1に示す。また上記許容電流の測定において、測定装置における四つの端子のうち、二つを、配線部の端子部の略中央にコンタクト位置を決定し、残りの二つを、配線部の上記端子部の設けられていない端部側にコンタクト位置を決定したこと以外は、第一電極部と同様の方法で、配線部の許容電流を測定した。物理的損傷評価実施例1の最表面は、一方の面が柱状スペーサ部、他方の面が第一誘電体層であるところ、これら表面に傷があるかどうかを目視により確認した。目立った傷が確認されなかった場合には、良好、目視により傷が確認された場合を不良と評価した。電気的損傷評価実施例1において、第一電極層における電極部の一部がジュール熱によって損傷しているかどうかを評価した。具体的には、27面取りしたタッチパネルセンサにおける全ての第一電極部について、それぞれLCRメーターに接続し、各電極部の寄生容量を含んだ電極容量と交流抵抗を測定した。これにより、電気的破損の虞のある箇所がないかどうか、評価した。電気的損傷の虞のある電極部が発見された場合には、電気的損傷の虞のある箇所を光学顕微鏡により観察し、ジュール熱による損傷を確認し、損傷箇所をカウントした。尚、ジュール熱による加熱が生じると、誘電体層との界面に気泡が発生し、誘電体層と電極部との界面で剥離が生じる。このような界面での剥離現象は、光学的な干渉効果により光学顕微鏡を用いて容易に検出できる。実施例3第一電極部における細状電極部uの寸法を30μmに変更し、且つ、第一電極層のITOのシート抵抗を80Ω/cm2に変更したこと以外は、実施例1と同様にカラーフィルタ付タッチパネルセンサを作製し、これを実施例3とした。実施例4第一電極部における細状電極部uの寸法を25μmに変更し、第一電極層のITOのシート抵抗を60Ω/cm2に変更し、且つ、第一電極層の膜厚を50nmに変更したこと以外は、実施例1と同様にカラーフィルタ付タッチパネルセンサを作製し、これを実施例4とした。比較例1第一電極部における細状電極部uの寸法を25μmに変更したこと以外は、実施例1と同様にカラーフィルタ付タッチパネルセンサを作製し、これを比較例1とした。比較例2第一電極部における細状電極部uの寸法を30μmに変更し、第一電極層のITOのシート抵抗を125Ω/cm2に変更し、且つ、第一電極層の膜厚を50nmに変更したこと以外は、実施例1と同様にカラーフィルタ付タッチパネルセンサを作製し、これを比較例1とした。上述する実施例3、4および比較例1、2についても、実施例1と同様に、第一電極層の抵抗値、第一電極層の厚みについて表1に示し、また、電極部の許容電流の測定、物理的損傷評価、電気的損傷評価を行った。実施例および比較例の評価結果は、いずれも表1に示す。"